(57)【特許請求の範囲】
【請求項１】
基材、
基材上の染料層、及び
染料層上の反射層を含む光記録媒体であって、
ここで染料層はシアニンタイプ染料及び以下の式（Ｉ）：
【化１】
0003682055.tif 000013
から選択されるアゾ金属キレート化合物を含み、
ここでＭは金属イオンであり、Ｒ1は水素原子、炭素数１〜６の線状若しくは分枝鎖状アルキル基、アミノ基、アルキルアミノ基又はトルイジン基であり、Ｒ2は水素原子、ヒドロキシル基、ハロゲン原子、エーテル基、エステル基又は炭素数１〜６の線状若しくは分枝鎖状アルキル基であり、Ｒ3は水素原子又は炭素数１〜６の線状若しくは分枝鎖状アルキル基であり、Ｒ4は水素原子、ハロゲン原子又は炭素数１〜６の線状若しくは分枝鎖状アルキル基であり、そしてＡ1は炭素原子及び窒素原子により構成される複素環状誘導体基である光記録媒体であり、
Ａ1が以下のＡ−１〜Ａ−２１：
【化２】
0003682055.tif 000014
の化合物から選択され、
ここで各々のＥ1〜Ｅ38は水素原子、ハロゲン原子、ニトロ基、シアノ基、アミノ基、ホルミル基、ヒドロキシル基、カルボキシル基、アルキルアミノ基、置換された若しくは未置換の炭素数１〜１５の線状、分枝鎖状若しくは環状のアルキル基、アルコキシル基、アルキルカルボニル基、線状、分枝鎖状若しくは環状のアルケニル基、ヒドロキシルアルキル基、アルキオキシカルボニル基、アルキオキシカルボニルアリル基、アルキルチオ基、アルキルスルホニル基、アリール基、アルキル複素環状基よりなる群から選択される光記録媒体であり、
ここでＭがＮｉ、Ｃｏ、Ｚｎ又はＣｕよりなる群から選択される光記録媒体。
【請求項２】
シアニンタイプ染料が下記の式（II）：
【化３】
0003682055.tif 000015
を有し、
ここでＡ-はＳｂＦ6-、ＰＦ6-、ＢＦ4-、ＣｌＯ4-、ＣＦ3ＳＯ2-、Ｃ2Ｆ5ＳＯ3-、Ｉ-、ＣＦ3ＣＯＯ-又はＣＨ3Ｃ6Ｈ4ＳＯ3-であり、
Ｑ1は下記式（IIＱ1）を有し、そしてＱ2は下記式（IIＱ2）を有し、
【化４】
0003682055.tif 000016
ここで各々のＲ5及びＲ6は炭素数１〜１２の線状若しくは分枝鎖状アルキル基であり、そしてＸは水素原子、ハロゲン原子、ニトロ基、シアノ基、アミノ基、ホルミル基、ヒドロキシル基、アルキルアミノ基、置換された若しくは未置換の炭素数１〜５の線状、分枝鎖状若しくは環状のアルキル基、アルコキシル基、線状、分枝鎖状若しくは環状のアルケニル基、ヒドロキシルアルキル基、アルキルチオ基、アルキルスルホニル基、アリール基及び複素環状基よりなる群から選択される、請求項１に記載の光記録媒体。
【請求項３】
成型された基材を準備し、
成型された基材上に染料層を回転コーティングし、そして
充分な反射率を有する反射層を沈着させる
ことを含む光記録媒体の製造方法であって、
ここで染料層がシアニンタイプ染料及び以下の式（Ｉ）：
【化５】
0003682055.tif 000017
から選択されるアゾ金属キレート化合物を含み、
ここでＭは金属イオンであり、Ｒ1は水素原子、炭素数１〜６の線状若しくは分枝鎖状アルキル基、アミノ基、アルキルアミノ基又はトルイジン基であり、Ｒ2は水素原子、ヒドロキシル基、ハロゲン原子、エーテル基、エステル基又は炭素数１〜６の線状若しくは分枝鎖状アルキル基であり、Ｒ3は水素原子又は炭素数１〜６の線状若しくは分枝鎖状アルキル基であり、Ｒ4は水素原子、ハロゲン原子又は炭素数１〜６の線状若しくは分枝鎖状アルキル基であり、そしてＡ1は炭素原子及び窒素原子により構成される複素環状誘導体基である光記録媒体の製造方法。
【請求項４】
Ａ1が以下のＡ−１〜Ａ−２１：
【化６】
0003682055.tif 000018
の化合物から選択され、
ここで各々のＥ1〜Ｅ38は水素原子、ハロゲン原子、ニトロ基、シアノ基、アミノ基、ホルミル基、ヒドロキシル基、カルボキシル基、アルキルアミノ基、置換された若しくは未置換の炭素数１〜１５の線状、分枝鎖状若しくは環状のアルキル基、アルコキシル基、アルキルカルボニル基、線状、分枝鎖状若しくは環状のアルケニル基、ヒドロキシルアルキル基、アルキオキシカルボニル基、アルキオキシカルボニルアリル基、アルキルチオ基、アルキルスルホニル基、ホルミル基及びアルキル複素環状基である、請求項３に記載の光記録媒体の製造方法。
【請求項５】
シアニンタイプ染料が下記式（II）：
【化７】
0003682055.tif 000019
を有し、
ここでＡ-はＳｂＦ6-、ＰＦ6-、ＢＦ4-、ＣｌＯ4-、ＣＦ3ＳＯ2-、Ｃ2Ｆ5ＳＯ3-、Ｉ-、ＣＦ3ＣＯＯ-又はＣＨ3Ｃ6Ｈ4ＳＯ3-であり、
Ｑ1は下記式（IIＱ1）を有し、そしてＱ2は下記式（IIＱ2）を有し、
【化８】
0003682055.tif 000020
ここで各々のＲ5及びＲ6は線状若しくは分枝鎖状アルキル基であり、そしてＸは水素原子、ハロゲン原子、ニトロ基、シアノ基、アミノ基、ホルミル基、ヒドロキシル基、アルキルアミノ基、置換された若しくは未置換の炭素数１〜５の線状、分枝鎖状若しくは環状のアルキル基、アルコキシル基、線状、分枝鎖状若しくは環状のアルケニル基、ヒドロキシルアルキル基、アルキルチオ基、アルキルスルホニル基、アリール基及び複素環状基よりなる群から選択される、請求項３に記載の光記録媒体の製造方法。
【請求項６】
光記録媒体が染料層を包含する光記録媒体のトラッキング信号を改良する方法であって、この方法が染料層を製造するために少なくとも1種の化合物及び少なくとも1種のシアニンタイプ染料を用いることを含み、ここで化合物が２％以下の溶解度を有するテトラフルオロプロパノールの中に溶解されると共に染料層の合計量を基準として５１重量％以上で含有され、そしてシアニンタイプ染料が２％以上の溶解度を有するテトラフルオロプロパノールの中に溶解されるような方法。
【請求項７】
化合物が以下の式（Ｉ）：
【化９】
0003682055.tif 000021
から選択されるアゾ金属キレート化合物であり、
ここでＭは金属イオンであり、Ｒ1は水素原子、炭素数１〜６の線状若しくは分枝鎖状アルキル基、アミノ基、アルキルアミノ基又はトルイジン（toluidine）基であり、Ｒ2は水素原子、ヒドロキシル基、ハロゲン原子、エーテル基、エステル基又は炭素数１〜６の線状若しくは分枝鎖状アルキル基であり、Ｒ3は水素原子又は炭素数１〜６の線状若しくは分枝鎖状アルキル基であり、Ｒ4は水素原子、ハロゲン原子又は炭素数１〜６の線状若しくは分枝鎖状アルキル基であり、そしてＡ1は炭素原子及び窒素原子から構成される複素環状誘導体基である、請求項６に記載の光記録媒体のトラッキング信号を改良する方法。
【発明の詳細な説明】
【発明の属する技術分野】
【０００１】
本出願は２００２年６月１２日に出願された台湾出願番号９１１１２９８３の優先権を主張する。
本発明は光記録媒体及びその製造方法に関する。さらに詳しくは、本発明は書き込み可能なデジタル多用途ディスク（ＤＶＤ−Ｒ）及びその製造方法に関する。
【従来技術】
【０００２】
デジタル時代が進むにつれて、コンピューターデータを保存するための顧客の要望が増加するため、ますますマルチメディア及びネットワーク製品が知れわたるようになった。記憶容量、安全性及び簡便性を考えると、書き込み可能なデジタル多用途ディスク（ＤＶＤ−Ｒ）が例えばビデオデータのような大量のデータを保存するための最も有用な道具である。ＤＶＤ−Ｒの製造方法はコンパクトディスクと同様であり且つそれより低い価格であるため、その開発が非常に期待される。
【０００３】
ＤＶＤ−Ｒの製造方法はコンパクトディスクの技術に基づく。表面に溝を有する０.６ｍｍの厚さを有する成型されたプラスチック基材が最初に準備される。低価格、低吸湿性、高い透明性及び高い生産量のために、ＰＣ（ポリカーボネート）基材は好ましいものである。その後、記録層として機能する染料層が基材上に回転コーティングによりコーティングされる。染料層は５００ｎｍ〜６５０ｎｍの波長範囲において極大吸収性を有する。反射層として機能する金属層が染料層の上に形成される。０.６ｍｍの厚さを有する別のＰＣ保護層が反射層に結合されて、１.２ｍｍの厚さを有するディスクが形成される。しかしながら、ＣＤ−Ｒの製造方法では、１.２ｍｍの厚さを有する基材上にスパッタリングにより反射層が形成され、この反射層の上に紫外線硬化性樹脂が回転コーティングされる。ＣＤ−ＲとＤＶＤ−Ｒの違いは、ＤＶＤ−Ｒはそれぞれ０.６ｍｍの厚さを有する２つのＰＣ板により形成されるが、ＣＤ−Ｒは１.２ｍｍの厚さを有する１つのＰＣ板により形成されることである。
【０００４】
ＣＤ−Ｒ又はＤＶＤ−Ｒの回転コーティングでは、染料が基材上に均一にコーティングされる。溝の中及び溝と溝の間の平面部上の染料の量は、溝と平面部との間の光路差（Ｌｄ）を調節できるように回転コーティング工程のパラメーターにより調節される。溝と平面部との間で光路差があると、トラッキング信号や互換性に直接に影響を与えるので、当然ディスクの記録品質にも影響を与える。
【０００５】
理論的には、溝の深さ及び幅を設定することができて、溶媒又は染料を選択することができるので、光路差を調節することは可能である。しかしながら、これには限界がある。まず、溝の深さを任意に増加又は減少させることはできない。溝の深さが増加する場合には、アスペクト比が増加して基材の成型工程中に溝の寸法を正確に調節することができない。溝の深さが減少する場合には、ディスク製品の記録された信号変調性が非常に低いために記録品質が低下する。他方で、基材は一般的にはＰＣ板であるが、ＰＣ材料の溶媒耐性は悪い。従って、染料を一般的には例えばテトラフルオロプロパノールの如きアルコール中に溶解させる。しかしながら、アルコール中のアゾ金属キレート化合物の溶解度は低い。特に、溶解度が２％より低い場合には、溝の中の染料の間隙充填性が悪いため、プッシュプル式トラッキング信号のようなトラッキング信号の振幅を基準値に一致させることができず、そのためディスクの互換性が影響を受ける。従って、染料の溶解度が低すぎる場合には、それを工業的に使用することができない。
【０００６】
未審査の日本特許公開番号１１２７９０／１９８３、１１４９８９／１９８３、８５７９１／１９８４及び８３２３６／１９８５は染料層としてシアニンタイプ染料を用いる光記録媒体を提案している。シアニンタイプ染料は高い溶解度を有するため、アルコールを溶媒として使用してそれを溶解させることができ、そして溝の中の染料の間隙充填率も良好である。
【０００７】
しかしながら、シアニンタイプ染料は耐光性がよくない。例えば、米国特許５３２８７４１、５３２８８０２及び５３３６５８４のように、シアニンタイプ染料が光記録媒体に適用される場合には、光学的劣化に対する充分な耐性を与えるために消光剤を加える必要がある。消光剤は耐光性を改良するが、ディスクの製造工程中に溶解度が減少することが消光剤の欠点である。消光剤が適切に使用されないと、結晶が沈殿して記録機能が損なわれる。他方で、消光剤はシアニンタイプ染料より高価であるため、ディスクの価格が高くなる。
【発明が解決しようとする課題】
【０００８】
本発明はトラッキング信号、保存安定性及び光学的劣化に対する耐性を改良するための光記録媒体を提供する。
【０００９】
本発明はまた、染料層として機能する染料の安定性を改良するための光記録媒体の製造方法も提供する。
【課題を解決するための手段】
【００１０】
本発明は光記録媒体を提供する。光記録媒体は基材上の染料層及び染料層上の反射層を含み、ここで染料層はシアニンタイプ染料及び以下の式（Ｉ）：
【化１０】
0003682055.tif 000002
から選択されるアゾ金属キレート化合物を含み、
ここでＭは金属イオンであり、Ｒ1は水素原子、炭素数１〜６の線状若しくは分枝鎖状アルキル基、アミノ基、アルキルアミノ基又はトルイジン基であり、Ｒ2は水素原子、ヒドロキシル基、ハロゲン原子、エーテル基、エステル基又は炭素数１〜６の線状若しくは分枝鎖状アルキル基であり、Ｒ3は水素原子又は炭素数１〜６の線状若しくは分枝鎖状アルキル基であり、Ｒ4は水素原子、ハロゲン原子又は炭素数１〜６の線状若しくは分枝鎖状アルキル基であり、Ａ1は炭素原子及び窒素原子により構成される複素環状誘導体基である。
【００１１】
本発明は光記録媒体の製造方法を提供する。成型された基材が準備される。成型された基材上に染料層が回転コーティングにより形成される。光ディスクが充分な反射率を有するように、反射層を染料層上にスパッタリングにより形成する。染料層はシアニンタイプ染料及び以下の式（Ｉ）：
【化１１】
0003682055.tif 000003
から選択されるアゾ金属キレート化合物を含み、
ここでＭは金属イオンであり、Ｒ1は水素原子、炭素数１〜６の線状若しくは分枝鎖状アルキル基、アミノ基、アルキルアミノ基又はトルイジン（toluidine）基であり、Ｒ2は水素原子、ヒドロキシル基、ハロゲン原子、エーテル基、エステル基又は炭素数１〜６の線状若しくは分枝鎖状アルキル基であり、Ｒ3は水素原子又は炭素数１〜６の線状若しくは分枝鎖状アルキル基であり、Ｒ4は水素原子、ハロゲン原子又は炭素数１〜６の線状若しくは分枝鎖状アルキル基であり、Ａ1は炭素原子及び窒素原子により構成される複素環状誘導体基である。
【００１２】
本発明はまた、光記録媒体のトラッキング信号を改良する方法も提供する。光記録媒体の染料層は少なくとも1種の化合物及び少なくとも1種のシアニンタイプ染料を含み、ここで化合物は２％以下の溶解度を有するテトラフルオロプロパノールの中に溶解されると共に、染料層の合計量を基準として５１重量％以上で含有され、そしてシアニンタイプ染料は２％以上の溶解度を有するテトラフルオロプロパノールの中に溶解される。化合物は以下の式（Ｉ）：
【化１２】
0003682055.tif 000004
から選択されるアゾ金属キレート化合物であり、
ここでＭは金属イオンであり、Ｒ1は水素原子、炭素数１〜６の線状若しくは分枝鎖状アルキル基、アミノ基、アルキルアミノ基又はトルイジン基であり、Ｒ2は水素原子、ヒドロキシル基、ハロゲン原子、エーテル基、エステル基又は炭素数１〜６の線状若しくは分枝鎖状アルキル基であり、Ｒ3は水素原子又は炭素数１〜６の線状若しくは分枝鎖状アルキル基であり、Ｒ4は水素原子、ハロゲン原子又は炭素数１〜６の線状若しくは分枝鎖状アルキル基であり、そしてＡ1は炭素原子及び窒素原子により構成される複素環状誘導体基である。
【００１３】
本発明の光記録媒体により、トラッキング信号、保存安定性及び光学的劣化に対する耐性を改良することができる。
【００１４】
以上の一般的な記述及び以下の詳細な記述は例示用であり、そして請求されている発明のさらなる説明を行うつもりであることを理解すべきである。
【発明の実施の形態】
【００１５】
添付図面は本発明のさらなる理解を与えるために含まれており、そして本明細書に組み入れられ且つその一部を構成する。図面は発明の実施の形態を示しており、そして記述と一緒になって発明の原理を説明するものである。
【００１６】
図1に言及すると、光記録媒体１は基材２、基材２上の染料層３、反射層４及び反射層４上の保護層５から構成される。
【００１７】
基材２は、例えば、ポリカーボネート（ＰＣ）、ポリメタクリレート樹脂、ポリメチルメタクリレート樹脂、ポリ塩化ビニル樹脂、ポリイミド樹脂又はエポキシ樹脂から射出成型により形成される。基材２は約０.６ｍｍの厚さを有する。
【００１８】
染料層３は成型された基材上に回転コーティングにより形成される。染料層３はシアニンタイプ染料及び化合物を含み、ここで化合物は２％以下の溶解度を有するテトラフルオロプロパノールの中に溶解され、そしてシアニンタイプ染料は２％以上の溶解度を有するテトラフルオロプロパノールの中に溶解される。好ましくは、染料層３中の化合物は染料層の乾燥成分の合計量を基準として５１重量％以上で含有される。さらに、化合物及びシアニンタイプ染料の各々は５００ｎｍ〜６５０ｎｍの波長範囲において極大吸収性を有する。化合物は以下の式（Ｉ）：
【化１３】
0003682055.tif 000005
から選択されるアゾ金属キレート化合物であり、
ここでＭは金属イオンであり、Ｒ1は水素原子、炭素数１〜６の線状若しくは分枝鎖状アルキル基、アミノ基、アルキルアミノ基又はトルイジン基であり、Ｒ2は水素原子、ヒドロキシル基、ハロゲン原子、エーテル基、エステル基又は炭素数１〜６の線状若しくは分枝鎖状アルキル基であり、Ｒ3は水素原子又は炭素数１〜６の線状若しくは分枝鎖状アルキル基であり、Ｒ4は水素原子、ハロゲン原子又は炭素数１〜６の線状若しくは分枝鎖状アルキル基であり、そしてＡ1は炭素原子及び窒素原子により構成される複素環状誘導体基である。
【００１９】
上記式（Ｉ）において、Ａ1は以下の化合物Ａ−１〜Ａ−２１：
【化１４】
0003682055.tif 000006
から選択され、
ここで各々のＥ1〜Ｅ38は水素原子、ハロゲン原子、ニトロ基、シアノ基、アミノ基、ホルミル基、ヒドロキシル基、カルボキシル基、アルキルアミノ基、置換された若しくは未置換の炭素数１〜１５の線状、分枝鎖状若しくは環状のアルキル基、アルコキシル基、アルキルカルボニル基、線状、分枝鎖状若しくは環状のアルケニル基、ヒドロキシルアルキル基、アルキオキシカルボニル基、アルキオキシカルボニルアリル基、アルキルチオ基、アルキルスルホニル基、アリール基、アルキル複素環状基よりなる群から選択される。ＭはＮｉ、Ｃｏ、Ｃｕ、Ｆｅ、Ｐｔ、Ｒｕ、Ｒｈ、Ｐｄ、Ｉｒ及びＺｎよりなる群から選択される。
【００２０】
シアニンタイプ染料は下記の式（II）：
【化１５】
0003682055.tif 000007
を有し、
ここでＱ1及びＱ2の各々は少なくとも1個の窒素原子を含有する環状炭化水素基であるが、Ａ-はＳｂＦ6-、ＰＦ6-、ＢＦ4-、ＣｌＯ4-、ＣＦ3ＳＯ2-、Ｃ2Ｆ5ＳＯ3-、Ｉ-、ＣＦ3ＣＯＯ-又はＣＨ3Ｃ6Ｈ4ＳＯ3-である。
【００２１】
好ましくは、Ｑ1は下記構造式（IIＱ1）を有するが、Ｑ2は下記の構造式（IIＱ2）を有し、
【化１６】
0003682055.tif 000008
ここで各々のＲ5及びＲ6は炭素数１〜１２の線状若しくは分枝鎖状アルキル基であるが、Ｘは水素原子、ハロゲン原子、ニトロ基、シアノ基、アミノ基、ホルミル基、ヒドロキシル基、アルキルアミノ基、置換された若しくは未置換の炭素数１〜５の線状、分枝鎖状若しくは環状のアルキル基、アルコキシル基、線状、分枝鎖状若しくは環状のアルケニル基、ヒドロキシルアルキル基、アルキルチオ基、アルキルスルホニル基、アリール基、複素環状基よりなる群から選択される。
【００２２】
染料層３の上に形成される反射層４は金属、例えば、金（Ａｕ）、銀（Ａｇ）、アルミニウム（Ａｌ）又はそれらの合金から形成される。反射層４は蒸着法の一種、例えばスパッタリング又は真空蒸着及びイオンメッキ法により形成される。その後、保護層５が反射層４の上に形成される。約０.６ｍｍの厚さを有する、例えば、ポリカーボネート層から形成される保護層５が反射層４に結合される。
【実施例】
実施例１
【００２３】
０.６ｍｍの厚さを有する成型された樹脂基材を準備する。基材は螺旋状の溝を上部に有する。螺旋状の溝のピッチは０.７４μｍであり、そして螺旋状の溝の深さは１６０ｎｍである。化１７で示すシアニンタイプ染料を含む溶液を成型された樹脂基材上にコーティングすることにより有機染料層を形成する。溶液の濃度が約２重量％となるように、シアニンタイプ染料をテトラフルオロプロパノールの中に溶解させる。その後、有機染料層の上にスパッタリングにより銀層を形成し、この銀層に０.６ｍｍの厚さを有する保護層を結合させる。この光記録媒体のＰＰｂ値は０.１１９である。
【化１７】
0003682055.tif 000009
実施例２
【００２４】
シアニンタイプ染料を下記のシアニンタイプ染料と交換すること以外は実施例１中の光記録媒体の製造工程を繰り返す。この光記録媒体のＰＰｂ値は０.０９３である。
【化１８】
0003682055.tif 000010
実施例３
【００２５】
シアニンタイプ染料を下記のシアニンタイプ染料と交換すること以外は実施例１中の光記録媒体の製造工程を繰り返す。この光記録媒体のＰＰｂ値は０.１０５である。
【化１９】
0003682055.tif 000011
実施例４
【００２６】
シアニンタイプ染料を下記のアゾ金属キレート化合物と交換すること以外は実施例１中の光記録媒体の製造工程を繰り返す。この光記録媒体のＰＰｂ値は０.７４７である。
【化２０】
0003682055.tif 000012
実施例５
【００２７】
実施例１中のシアニンタイプ染料及び実施例４中のアゾ金属キレート化合物を含む溶液を成型された樹脂基材の上にコーティングすることにより有機染料層を形成すること以外は、実施例１中の光記録媒体の製造工程を繰り返す。シアニンタイプ染料対アゾ金属キレート化合物の重量比は１：３である。この光記録媒体のＰＰｂ値は０.３８７である。
実施例６
【００２８】
シアニンタイプ染料対アゾ金属キレート化合物の重量比が３：７であること以外は、実施例５中の光記録媒体の製造工程を繰り返す。この光記録媒体のＰＰｂ値は０.４１６である。
実施例７
【００２９】
シアニンタイプ染料対アゾ金属キレート化合物の重量比が２：３であること以外は、実施例５中の光記録媒体の製造工程を繰り返す。この光記録媒体のＰＰｂ値は０.３２８である。
【００３０】
上記実施例によると、染料層としてシアニンタイプ染料だけを使用する実施例１、２及び３のＰＰｂ値は非常に低いが、染料層としてアゾ金属キレート化合物だけを使用する実施例４のＰＰｂ値は非常に高い。従って、実施例１、２、３及び４により製造される光記録媒体はトラッキング用には不利である。しかしながら、染料層としてシアニンタイプ染料及びアゾ金属キレート化合物を使用する実施例５、６及び７のＰＰｂ値はＤＶＤ−Ｒの仕様範囲（０.２２〜０.４４）に合う。
【００３１】
他方で、実施例５、６及び７により製造される光記録媒体を高圧水銀灯を備えた耐光性機械の中に入れても、７２時間後に、光記録媒体の光学的品質は劣化しない。この結果は、本発明の光記録媒体がシアニンタイプ染料の光学的劣化に対する耐性を改良できることを示している。
【００３２】
従って、本発明の光記録媒体はＤＶＤ−Ｒとして使用することができ、そしてトラッキング信号、保存安定性及び光学的劣化に対する耐性を改良することができる。
【００３３】
本発明の範囲又は精神から逸脱せずに本発明の構造に対して種々の改変及び変更を行えることは当業者に明らかであろう。以上の点からみて、本発明は下記の請求項及びそれらの同等物の範囲内に入るなら本発明の改変及び変更を包括することが意図される。
【図面の簡単な説明】
【図１】本発明の光記録媒体を示す図式的な断面図である。
【符号の説明】
１  光記録媒体
２  基材
３  染料層
４  反射層
５  保護層
【図１】
0003682055.tif 000022